(57)【要約】【課題】塑性変形し難く、パチンコ店などの遊技場側で釘調整をすることが困難な障害釘を提供する。【解決手段】本発明の障害釘は、パチンコ機などの遊技機の遊技盤に所定の配列に従って打ち込まれる障害釘であって、炭素含有量が０．４〜１．５％の鋼材から形成され、引張試験における、弾性限度の応力が０．５〜１．４ｋＮ／ｍｍ2である。本発明の障害釘によれば、弾性限度の応力未満の応力を受けても塑性変形しないため、パチンコ店などの遊技場側で意図的に障害釘を曲げる釘調整をすることが困難となる。【選択図】図１
2020069325.tif 000002
【特許請求の範囲】
【請求項１】
炭素含有量が０．４〜１．５％の鋼材から形成され、引張試験における、弾性限度の応力が０．５〜１．４ｋＮ／ｍｍ2であることを特徴とする障害釘。
【請求項２】
前記引張試験における、引張強さの応力が１．６ｋＮ／ｍｍ2以下であることを特徴とする請求項１に記載の障害釘。
【請求項３】
請求項１又は２に記載の障害釘の製造方法であって、伸線及び焼鈍加工後の鋼材を、釘形状に成形する第１の工程と、釘形状に成形された該鋼材に焼入れをする第２の工程と、を含むことを特徴とする障害釘の製造方法。
【請求項４】
前記焼入れの温度が、９００〜１２００℃であることを特徴とする請求項３に記載の障害釘の製造方法。
【請求項５】
請求項１又は２に記載の障害釘が、遊技盤に打ち込まれたものであることを特徴とする遊技機。
【発明の詳細な説明】
【技術分野】
【０００１】
本発明は、パチンコ機などの遊技機の遊技盤に所定の配列に従って打ち込まれる障害釘及び障害釘の製造方法並びに障害釘が遊技盤に打ち込まれた遊技機に関する。
【背景技術】
【０００２】
パチンコ機などの遊技機の遊技盤に所定の配列に従って打ち込まれる障害釘として、従来、特許文献１において、頭部と軸部とを有する障害釘であって、軸部の中間部を頭部より高硬度とした障害釘が記載されている。この障害釘は、遊技球が障害釘に衝突した際の反発力の変化を小さくし、遊技機のゲーム性を維持させながら、障害釘の耐久性を向上させることができるものとしている。
【先行技術文献】
【特許文献】
【０００３】
【特許文献１】特開２０１１−１３９７８３号公報
【発明の概要】
【発明が解決しようとする課題】
【０００４】
しかし、特許文献１に記載された従来の障害釘は、軸部の中間部が高硬度であっても、黄銅によって形成されたものであるため、外力を受けることにより塑性変形し易いものであった。このため、従来の障害釘は、パチンコ店などの遊技場側で意図的に障害釘を曲げる釘調整をすることができ、入賞確率を調整することが可能となる。入賞確率が調整されたパチンコ機は、パチンコ機メーカが設定した入賞確率からかけ離れたものとなり、予定された遊技内容が再現されなくなるという課題があった。
【０００５】
本発明は、上述の点に鑑みてなされたものであり、塑性変形し難く、パチンコ店などの遊技場側で釘調整をすることが困難な障害釘を提供することを目的とする。
【課題を解決するための手段】
【０００６】
本発明に係る障害釘は、炭素含有量が０．４〜１．５％の鋼材から形成され、引張試験における、弾性限度の応力が０．５〜１．４ｋＮ／ｍｍ2であることを特徴とする。
【０００７】
本発明の障害釘によれば、弾性限度の応力が０．５〜１．４ｋＮ／ｍｍ2であり、弾性限度の応力未満の応力を受けても塑性変形しないため、パチンコ店などの遊技場側で釘調整をすることが困難なものとすることができる。
【０００８】
ここで、上記障害釘において、前記引張試験における引張強さの応力が１．６ｋＮ／ｍｍ2以下であるものとすることができる。
【０００９】
これによれば、パチンコ店などの遊技場側が無理に塑性変形を試みることにより障害釘が破断するため、パチンコ店などの遊技場側で釘調整をすることがより困難であるものとすることができる。
【００１０】
ここで、上記障害釘の製造方法は、前記障害釘の製造方法であって、伸線及び焼鈍加工後の鋼材を、釘形状に成形する第１の工程と、釘形状に成形された該鋼材に焼入れをする第２の工程と、を含むものとすることができる。
【００１１】
これによれば、第１の工程で釘形状に成形された鋼材が第２の工程で焼入れをされるため、障害釘は、釘形状の状態で、鋼材の硬度を高めることができる。このため、障害釘を形成する鋼材は、引張試験における、弾性限度の応力が高い鋼材とすることができる。
【００１２】
また、上記障害釘の製造方法において、前記焼入れの温度は、９００〜１２００℃であるものとすることができる。
【００１３】
これによれば、障害釘を形成する鋼材は、好適に鋼材の硬度が高められ、弾性限度の応力が０．５〜１．４ｋＮ／ｍｍ2であるものとすることができる。
【００１４】
ここで、本発明に係る遊技機は、上記障害釘が遊技盤に打ち込まれたものとすることができる。
【００１５】
これによれば、遊技機の障害釘が塑性変形し難いため、パチンコ店などの遊技場側で遊技機の釘調整をすることが困難となる。
【発明の効果】
【００１６】
本発明の障害釘によれば、弾性限度の応力が０．５〜１．４ｋＮ／ｍｍ2であり、弾性限度の応力未満の応力を受けても塑性変形しないため、パチンコ店などの遊技場側で釘調整をすることが困難なものとすることができる。
【図面の簡単な説明】
【００１７】
【図１】本発明の実施形態の障害釘の側面図である。
【図２】本発明の実施形態の障害釘と従来の障害釘の引張試験の応力−ひずみ曲線を示す図である。
【発明を実施するための形態】
【００１８】
以下、本発明の実施形態に係る障害釘について説明する。実施形態の障害釘は、図１に示すように、胴部２の後端部に丸頭状の頭部３が形成され、胴体２の先端側に遊技盤に打ち込まれる螺旋状の螺旋部５が形成されている。頭部３及び螺旋部５は、後に述べる製釘工程の釘形状に成形する第１の工程によって加工が施される。障害釘の長さは３４ｍｍ±０．５ｍｍであり、胴部２の直径は１．８ｍｍ±０．０５ｍｍである。障害釘は、遊技盤に打ち込まれたとき、障害釘の先端から１５ｍｍまでの部分が遊技盤に埋没する。
【００１９】
障害釘は、パチンコ店などの遊技場側で意図的に障害釘を曲げる釘調整ができないように、引張試験における、弾性限度の応力が０．５〜１．４ｋＮ／ｍｍ2であり、弾性限度の応力未満の応力を受けても塑性変形することがないため、釘調整が困難となるものである。弾性限度の応力が０．５ｋＮ／ｍｍ2未満だと、遊技場側で釘調整をすることが可能となるおそれがある。一方、弾性限度の応力が１．４ｋＮ／ｍｍ2を超えるものとすると、鋼材として製造することが困難となり、使用することが難しいと考えられる。より好ましくは、鋼材の弾性限度の応力は、０．８〜１．２ｋＮ／ｍｍ2であり、さらに好ましくは、０．９〜１．１ｋＮ／ｍｍ2である。
【００２０】
障害釘は、過大な力を受けることにより障害釘が破断して釘調整ができないように、引張試験における、引張強さの応力が１．６ｋＮ／ｍｍ2以下である鋼材から形成される。これにより、障害釘は、無理に釘調整が行なわれると、破断することになる。引張強さの応力が１．６ｋＮ／ｍｍ2を超えると、鋼材が硬くなりすぎ、遊技場側で無理に釘調整が行われた際に、障害釘ではなく障害釘の打ち込まれた遊技盤に割れなどの損傷が生じるおそれがある。より好ましくは、引張強さは、１．５５ｋＮ／ｍｍ2以下であり、さらに好ましくは、１．５ｋＮ／ｍｍ2以下である。
【００２１】
ここで、弾性限度の応力とは、弾性変形が可能な最大の応力であり、最大弾性変形域での応力である。つまり、弾性限度の応力を超えた応力を受けると、障害釘は、塑性変形することになる。弾性限度の応力を受けた際から引張強さの応力を受ける際までは、鋼材は塑性変形をする。引張強さの応力は、最大の引張強さの応力であり、鋼材では、鋼材が破断する直前に最大の引張強さを示す。引張強さの応力は、弾性限度の応力以上の値となる。なお、図２の本発明の実施形態の障害釘と従来の障害釘の応力−ひずみ曲線を示す図において、実施形態の障害釘（実施例）と従来の障害釘（比較例）の弾性限度をＥｅとＥｃで示し、実施例と比較例の引張強さをＴｅとＴｃで示した。また、直径１．８ｍｍの障害釘に０．５ｋＮ／ｍｍ2の応力を受けた状態とは、地球の重力下で、障害釘に１３０ｋｇのおもりをぶら下げた状態と同じ応力を受けた状態となる。なお、障害釘が固定されている遊技盤は、塑性変形が可能な木材又は合成樹脂材から構成されているため、支点が塑性変形して定まらない状態となる。このため、応力の測定は、曲げ試験ではなく、障害釘の軸方向外側に力を加える引張試験（ＪＩＳ  Ｇ  ３５３２（鉄線）：２０１１  １１．２  引張試験）に準拠させた。
【００２２】
障害釘に使用される鋼材は、炭素含有量が０．４〜１．５％であることにより、焼入れが施され、弾性限度の応力が高い０．５ｋＮ／ｍｍ2以上のものとすることができる。これにより、障害釘を構成する鋼材は、塑性変形し難い鋼材となり、遊技場側で釘調整をすることが困難であるものとすることができる。鋼材の炭素含有量が０．４％未満だと、鋼材が柔らかくなり、弾性限度の応力が０．５ｋＮ／ｍｍ2に満たないおそれがある。一方、炭素含流量が１．５％を超えると、鋼材が硬くなり、釘形状に成形する第１の工程において、鋼材を変形させることができないおそれがある。より好ましくは、炭素含有量は、０．７〜１．２％であり、さらに好ましくは、０．９〜１．１％である。炭素含有量の調整は、鋼材の選定によって行なうことができる。
【００２３】
また、障害釘に使用される鋼材は、クロム含有量が１０〜２０％であるものが好ましい。これにより、障害釘は、耐摩耗性に優れるものとすることができ、摩耗による変形を防止することができるものとすることができる。鋼材のクロム含有量が１０％未満だと、障害釘の耐摩耗性を十分に向上させることができないおそれがある。一方、クロム含有量が２０％を超えると、クロムが高価な原材料であるため、不経済となるおそれがある。より好ましくは、障害釘に使用される鋼材のクロム含有量は、１２〜１７％である。
【００２４】
障害釘に使用される鋼材として、マルテンサイト系ステンレス鋼を使用することができる。好ましくは、ＳＵＳ４４０Ａ、ＳＵＳ４４０Ｂ、ＳＵＳ４４０Ｃ及びＳＵＳ４４０Ｆを使用することができる。
【００２５】
次に、実施形態の障害釘の製造方法について述べる。障害釘の製造方法は、伸線及び焼鈍（annealing）加工後の鋼材を、釘形状に成形する第１の工程と、釘形状に成形された鋼材に焼入れ（quenching）をする第２の工程と、を含むものである。
【００２６】
障害釘に使用する鋼材には、伸線及び焼鈍加工がされた鋼材を使用する。伸線及び焼鈍加工がされた鋼材の形状は、直径が１．８ｍｍ±０．０５ｍｍの断面が円形の棒状体である。
【００２７】
障害釘に使用される鋼材は、製釘工程による釘形状に成形する第１の工程によって、図１に示す如く、鋼材の後端部をつぶして頭部３を形成し、先端側に螺旋部５が形成される。
【００２８】
障害釘に使用される鋼材は、釘形状に成形する第１の工程後に焼入れをする第２の工程が施される。釘形状に成形された鋼材は、焼入れが施されることにより、釘形状となった状態で、鋼材の硬度が高められ、弾性限度の応力の高い０．５〜１．４ｋＮ／ｍｍ2である鋼材とすることができる。そして、焼入れの温度は、９００〜１２００℃であることが好ましい。焼入れの温度が９００℃未満だと、弾性限度の応力の高いものとすることができないおそれがある。一方、焼入れの温度が１２００℃を超えると、鋼材に過多の熱を加えることになり、不経済となるおそれがある。より好ましくは、焼入れの温度は、９５０〜１１００℃であり、さらに好ましくは、１０００〜１０５０℃である。また、鋼材に焼入れを施す時間は、３０〜１２０分であることが好ましい。鋼材に焼入れを施す時間が３０分未満だと、弾性限度の応力の高いものとすることができないおそれがある。一方、鋼材に焼入れを施す時間が１２０分を超えると、鋼材に過多の熱を加えることになり、不経済となるおそれがある。より好ましくは、鋼材に焼入れを施す時間は、４５〜７５分である。
【００２９】
焼入れをする第２の工程が施された鋼材は、冷却された後に、第３の工程として焼戻し（tempering）を施すことができる。焼入れが施された鋼材は、焼戻しが施されることにより、鋼材に粘りと強靭性とが付与され、鋼材の脆さを減少させることができる。そして、焼戻しの温度は、１５０〜３００℃であることが好ましい。焼戻しの温度が１５０℃未満だと、鋼材の脆さを減少させることができないおそれがある。一方、焼戻しの温度が３００℃を超えると、鋼材に過多の熱を加えることになり、不経済となるおそれがある。より好ましくは、１７０〜２００℃である。また、鋼材に焼戻しを施す時間は、６０〜１８０分であることが好ましい。焼き戻しの時間が６０分未満だと、鋼材の脆さを減少させることができないおそれがある。一方、焼戻しの時間が１８０分を超えると、鋼材に過多の熱を加えることになり、不経済となるおそれがある。より好ましくは、焼き戻しの時間は、９０〜１５０分である。
【００３０】
鋼材としての障害釘は、鋼材の表面の炭素含有量を調整することによって、障害釘を構成する鋼材の表面の硬度を調整することができる。鋼材の表面の炭素含有量の調整には、鋼材の炭素含有量を高める浸炭加工と、炭素含有量を低減させる脱炭加工とがあり、必要によりどちらかを施すことができる。浸炭加工とは、焼入れ時の炉の中の炭素含有量を高めることにより、鋼材の表面の炭素含有量を高め、鋼材の表面の硬度を高めるものである。脱炭加工とは、焼入れ時の炉の中の酸素量を高めることにより、鋼材の表面の炭素含有量を低減させ、鋼材の表面の硬度を下げるものである。
【００３１】
以上のように製造された障害釘は、遊技盤に所定の配列に従って打ち込まれ、遊技機の使用の際には、障害釘に遊技球が衝突して弾かれ、遊技機の嗜好性を向上させる。
【００３２】
実施形態の障害釘が打ち込まれた遊技機は、長時間にわたって遊技がなされても、障害釘の弾性限度の応力が０．５〜１．４ｋＮ／ｍｍ2であり、障害釘が塑性変形し難いため、障害釘を出荷時の状態に戻す釘調整が不要となる。また、遊技場側の人が、意図的に障害釘を釘調整しようと、障害釘に外力を加えても、障害釘の弾性限度の応力が０．５〜１．４ｋＮ／ｍｍ2であるため、障害釘が塑性変形し難く、釘調整を行なうことができない。一方、遊技場側の人が、障害釘に無理な外力を加え、釘調整をしようとすると、障害釘の引張強さの応力が、１．６ｋＮ／ｍｍ2以下であるため、障害釘が簡単に折れてしまう。また、弾性限度の応力から引張強さの応力までのいわゆる塑性変形域が狭いため、人の力の調整能力によっては、塑性変形域の力に調整することが困難であるため、障害釘を塑性変形させることは困難を極めるものである。
【実施例】
【００３３】
以下、実施例により本発明をさらに詳細に説明する。実施例では、障害釘の鋼材にマルテンサイト系ステンレス鋼のＳＵＳ４４０Ｃを用いた。比較例として、従来の障害釘の鋼材には黄銅（Ｃｕ６５％、Ｚｎ３５％）を用いた。なお、実施例の障害釘の鋼材は伸線及び焼鈍加工がされたものであり、１０３０℃×６０分で焼入れを施し、１８０℃×１２０分で焼戻しを施した。実施例の鋼材（ＳＵＳ４４０Ｃ）の組成（％）を表１に記載する。
【００３４】
【表１】
2020069325.tif 000003
【００３５】
実施例及び比較例の障害釘は、引張試験による応力を測定し、実際に遊技盤に障害釘を打ち込んで、障害釘の調整が可能か否かの確認を行った。
【００３６】
引張試験は、引張試験（ＪＩＳ  Ｇ  ３５３２（鉄線）：２０１１  １１．２  引張試験）に準拠して求めたが、試験片には、直径が１．８ｍｍ、長さが２５０ｍｍの断面が円形の棒状体であるものを使用した。なお、チャック間距離は、１９０ｍｍとした。引張試験の応力−ひずみ曲線を図２に示し、最大弾性変形域（弾性限度）と破断点（最大引張強さ）のそれぞれの応力と変位（ひずみ）を表２に記載する。
【００３７】
【表２】
2020069325.tif 000004
【００３８】
比較例（黄銅）の弾性限度Ｅｃの応力が０．２７ｋＮ／ｍｍ2であるのに対し、実施例（ＳＵＳ４４０Ｃ）の弾性限度Ｅｅの応力が０．９８ｋＮ／ｍｍ2であり、実施例の弾性限度Ｅｅは、比較例の３．７倍の応力であっても塑性変形しないことが確認できた。なお、直径１．８ｍｍの障害釘に０．２７ｋＮ／ｍｍ2の応力を受けた状態とは、重力下で、障害釘に６９ｋｇのおもりをぶら下げたときと同じ応力を受けた状態であり、直径１．８ｍｍの障害釘に０．９８ｋＮ／ｍｍ2の応力を受けた状態とは、重力下で、障害釘に２５５ｋｇのおもりをぶら下げたときと同じ応力を受けた状態である。
【００３９】
塑性変形域での変位は、比較例（ＥｃからＴｃの変位）が１２．０ｍｍであり、実施例（ＥｅからＴｅの変位）が１．６ｍｍであり、実施例の障害釘は塑性変形域が狭い。このため、人の手による釘調整では、障害釘を塑性変形させることが困難である。
【００４０】
また、比較例の引張強さＴｃの応力は、０．５５ｋＮ／ｍｍ2であり、比較例の弾性限度Ｅｃの応力（０．２７ｋＮ／ｍｍ2）の２．０７倍である。実施例の引張強さＴｅの応力は、１．４５ｋＮ／ｍｍ2であり、弾性限度Ｅｅの応力（０．９８ｋＮ／ｍｍ2）の１．４７倍である。このため実施例の障害釘は、比較例の障害釘と比較して、弾性変形域での最大応力を超える応力を受けるとすぐに破断することが確認できる。なお、実施例及び比較例ともに、最大引張強さＴｅ，Ｔｃの応力を示した直後での破断が確認された。
【００４１】
障害釘の調整が可能か否かの確認は、遊技盤に、打ち込み寸法１５ｍｍとなるように障害釘を打ち込み、障害釘を金槌で叩き、調整可能か以下かを確認した。障害釘のサイズは、一般に流通している障害釘のサイズ（長さ：３４ｍｍ、胴部の直径：１．８ｍｍ、頭部の直径：３ｍｍ）とし、図１に示すように、先端側に螺旋状に形成された螺旋部５を設けたものを使用した。比較例の障害釘は、金槌で叩くことにより、簡単に塑性変形し、釘調整が容易であった。一方、実施例の障害釘は、金槌で叩いても塑性変形せず、釘調整は不可能であった。また、試しに、大型の金槌で調整を試みたところ、実施例の障害釘は塑性変形する間もなく、障害釘が折れて（破断して）しまった。
【００４２】
（変形例）
なお、実施形態の障害釘は、以下のような形態であっても実施することができる。
【００４３】
実施形態の障害釘は、先端側に螺旋状に形成された螺旋部５を設けたものとしたが、螺旋部５を設けない構成としても良い。
【００４４】
実施形態の障害釘に使用される鋼材は、伸線及び焼鈍加工が施された線材を用いたが、ＭＩＭ（金属粉末射出成形法）によって焼結された鋼材であっても使用することができる。
【００４５】
実施形態の障害釘は、伸線及び焼鈍加工が施された線材を製釘工程によって、頭部３及び螺旋部５を設けたものとしたが、鋼材のブロックを削り出し、焼き入れを施すことによっても、製造することができる。
【００４６】
実施形態の障害釘は、遊技球を誘導する障害釘の用途としたが、風車の軸となる釘などに対しても適用することができる。
【符号の説明】
【００４７】
２…胴部、３…頭部、５…螺旋部、Ｅｅ，Ｅｃ…弾性限度、Ｔｅ，Ｔｃ…引張強さ。
【図１】
2020069325.tif 000005
【図２】
2020069325.tif 000006